(57)【要約】【課題】耐薬品性に優れ、かつ機械的強度の高いフッ素樹脂製多孔質体を容易に製造できる方法を提供する。【解決手段】（ａ）エチレン−テトラフルオロエチレン系共重合体、テトラフルオロエチレン−パーフルオロ（アルキルビニルエーテル）系共重合体、テトラフルオロエチレン−ヘキサフルオロプロピレン系共重合体、ポリクロロトリフルオロエチレン、エチレン−クロロトリフルオロエチレン系共重合体から選択されるフッ素樹脂２０〜５０質量％および無機微粒子５０〜８０質量％を含む組成物を溶融成形して成形体を得る工程、（ｂ）該成形体を、無機微粒子を溶解しうる物質に接触させる工程、（ｃ）さらに該成形体を延伸する工程を有するフッ素樹脂製多孔質体の製造方法。【選択図】なし【特許請求の範囲】
【請求項１】
下記工程（ａ）〜（ｃ）を有する、フッ素樹脂製多孔質体の製造方法。
（ａ）下記フッ素樹脂２０〜５０質量％および無機微粒子５０〜８０質量％を含む組成物を溶融成形して成形体を得る工程。
（ｂ）前記工程（ａ）で得られた成形体を、無機微粒子を溶解しうる物質に接触させる工程。
（ｃ）前記工程（ｂ）の後、前記成形体を延伸する工程。
フッ素樹脂：エチレン−テトラフルオロエチレン系共重合体、テトラフルオロエチレン−パーフルオロ（アルキルビニルエーテル）系共重合体、テトラフルオロエチレン−ヘキサフルオロプロピレン系共重合体、ポリクロロトリフルオロエチレンおよびエチレン−クロロトリフルオロエチレン系共重合体からなる群より選択される少なくとも一種。
【請求項２】
前記無機微粒子の平均粒子径が、０．０４〜２０μｍである、請求項１に記載のフッ素樹脂製多孔質体の製造方法。
【発明の詳細な説明】
【技術分野】
【０００１】
本発明は、フッ素樹脂製多孔質体の製造方法に関する。
【背景技術】
【０００２】
有機高分子多孔質体（多孔質フィルム、多孔質中空糸等。）は、各種フィルタ、電池のセパレータ等として用いられている。特に、フッ素樹脂製多孔質体は、耐薬品性、耐溶剤性、耐熱性等の特性に優れることから、臨床医学分野（血液成分分析、血清、注射薬の除菌等。）、半導体産業分野（半導体装置の洗浄水、洗浄薬品中の微粒子除去等。）、公衆衛生分野（大気汚染検査等。）等の分野で用いるフィルタとして注目されている。フッ素樹脂製多孔質体としては、ポリテトラフルオロエチレン（以下、ＰＴＦＥと記す。）製多孔質体、フッ化ビニリデン系樹脂製多孔質体、エチレン−テトラフルオロエチレン系共重合体製多孔質体が知られている。
【０００３】
ＰＴＦＥ製多孔質体は、たとえば、下記方法で製造される。
（１）乳化重合法で得られたＰＴＦＥのファインパウダーをカレンダー成形して成形体を得た後、該成形体を延伸してフィブリル化する方法。
【０００４】
しかし、ＰＴＦＥ製多孔質体には、下記問題がある。
（ｉ）ＰＴＦＥは比較的軟質であるため、耐クリープ性が充分でなく、巻回すると潰れが生じ、ろ過性能が低下しやすい。
（ii）ＰＴＦＥは溶融粘度が極めて高いため、溶融成形（押出成形、射出成形等。）が困難である。そのため、ＰＴＦＥ製多孔質体の形状はフィルムに限定され、用途に応じた任意の形状（中空糸等。）とすることが困難である。
【０００５】
一方、フッ化ビニリデン系樹脂およびエチレン−テトラフルオロエチレン系共重合体は溶融成形可能である。
フッ化ビニリデン系樹脂製多孔質体の製造方法としては、下記方法が知られている。
（２）相分離法によって成形する方法（特許文献１）。
しかし、（２）の方法では、大量の溶媒が必要である。
【０００６】
（２）の方法を改良した方法としては、下記方法が提案されている。
（３）ポリフッ化ビニリデン、有機液状体および無機微粉体からなる混合物を溶融成形して中空糸を得た後、該中空糸から有機液状体および無機微粉体を抽出し、抽出後の中空糸を延伸し、ついで収縮させる方法（特許文献２）。
【０００７】
しかし、（２）、（３）の方法で得られたフッ化ビニリデン系樹脂製多孔質体には、ジメチルホルムアミド、アミン、アルカリ水溶液等の薬品に容易に侵されるという問題がある。
【０００８】
エチレン−テトラフルオロエチレン系共重合体製多孔質体の製造方法としては、下記方法が提案されている。
（４）エチレン−テトラフルオロエチレン共重合体１０〜６０容量％、無機微粉体７〜４２容量％および有機液状体３０〜７５容量％の混合物を溶融成形して成形物を得た後、該成形物から有機液状体および無機微粉体を抽出する方法（特許文献３）。
（５）エチレン−テトラフルオロエチレン共重合体３５〜５５質量％、溶剤可溶性樹脂３５〜６０質量％および無機微粉体５〜１５質量％の混合物を溶融成形して成形物を得た後、該成形物から溶剤可溶性樹脂および無機微粉体を抽出する方法（特許文献４）。
（６）エチレン−テトラフルオロエチレン系共重合体および無機充填剤の混合物を溶融成形して成形体を得た後、該成形体を延伸する方法（特許文献５）。
【０００９】
しかし、（４）の方法では、微細孔を有機液状体および無機微粉体の抽出のみで形成しているため、得られる多孔質体の機械的強度が低い問題がある。
（５）の方法も同様に、微細孔を溶剤可溶性樹脂および無機微粉体の抽出のみで形成しているため、得られる多孔質体の機械的強度が低い問題がある。
【００１０】
（６）の方法で得られる多孔質体は、比較的機械的強度が高いものの、延伸前の成形体は無機充填剤を多く含むため脆く、そのままでは延伸が困難である。そのため、成形体がフィルムの場合は、該フィルムを延伸性のアシストフィルムでサンドウィッチした状態で延伸する必要がある。また、成形体が中空糸の場合は、該中空糸をあらかじめ熱処理し、弾性回復率を特定の範囲に調整した後に延伸する必要がある。このように（６）の方法では、製造条件が厳しく、多孔質体の製造が煩雑である問題がある。
【特許文献１】特公昭６０−９７００１号公報
【特許文献２】国際公開第２００２／０７０１１５号パンフレット
【特許文献３】特公昭６３−１１３７０号公報
【特許文献４】特許第３２６５６７８号公報
【特許文献５】特開２００３−１９２８１５号公報
【発明の開示】
【発明が解決しようとする課題】
【００１１】
本発明は、耐薬品性に優れ、かつ機械的強度の高いフッ素樹脂製多孔質体を容易に製造できる方法を提供する。
【課題を解決するための手段】
【００１２】
本発明のフッ素樹脂製多孔質体の製造方法は、下記工程（ａ）〜（ｃ）を有することを特徴とする。
（ａ）下記フッ素樹脂２０〜５０質量％および無機微粒子５０〜８０質量％を含む組成物を溶融成形して成形体を得る工程。
（ｂ）前記工程（ａ）で得られた成形体を、無機微粒子を溶解しうる物質に接触させる工程。
（ｃ）前記工程（ｂ）の後、前記成形体を延伸する工程。
フッ素樹脂：エチレン−テトラフルオロエチレン系共重合体、テトラフルオロエチレン−パーフルオロ（アルキルビニルエーテル）系共重合体、テトラフルオロエチレン−ヘキサフルオロプロピレン系共重合体、ポリクロロトリフルオロエチレンおよびエチレン−クロロトリフルオロエチレン系共重合体からなる群より選択される少なくとも一種。
【００１３】
前記無機微粒子の平均粒子径は、０．０４〜２０μｍであることが好ましい。
【発明の効果】
【００１４】
本発明のフッ素樹脂製多孔質体の製造方法によれば、耐薬品性に優れ、かつ機械的強度の高いフッ素樹脂製多孔質体を容易に製造できる。
【発明を実施するための最良の形態】
【００１５】
本発明のフッ素樹脂製多孔質体の製造方法は、下記工程を有する方法である。
（ａ）後述する特定のフッ素樹脂２０〜５０質量％および無機微粒子５０〜８０質量％を含む組成物を溶融成形して成形体を得る工程。
（ｂ）工程（ａ）で得られた成形体を、無機微粒子を溶解しうる物質に接触させる工程。
（ｃ）工程（ｂ）の後、成形体を延伸し、多孔質体を得る工程。
（ｄ）必要に応じて、工程（ｃ）で得られた多孔質体を、無機微粒子を溶解しうる物質に接触させる工程。
【００１６】
工程（ａ）：
フッ素樹脂は、下記溶融成形性フッ素樹脂の群より選択される少なくとも一種である。
エチレン−テトラフルオロエチレン系共重合体（以下、ＥＴＦＥと記す。）、
テトラフルオロエチレン−パーフルオロ（アルキルビニルエーテル）系共重合体（以下、ＰＦＡと記す。）、
テトラフルオロエチレン−ヘキサフルオロプロピレン系共重合体（以下、ＦＥＰと記す。）、
ポリクロロトリフルオロエチレン（以下、ＰＣＴＦＥと記す。）、および
エチレン−クロロトリフルオロエチレン系共重合体（以下、ＥＣＴＦＥと記す。）。
【００１７】
フッ素樹脂は、１種を単独で用いてもよく、２種以上を組み合わせて用いてもよい。
フッ素樹脂としては、比較的低温で容易に溶融成形できるという点から、ＥＴＦＥまたはＦＥＰが好ましく、ＥＴＦＥがより好ましい。
【００１８】
ＥＴＦＥにおける、テトラフルオロエチレン（以下、ＴＦＥと記す。）に基づく繰返し単位／エチレンに基づく繰返し単位のモル比は、７０／３０〜３０／７０が好ましく、６５／３５〜４０／６０がより好ましく、６０／４０〜４０／６０がさらに好ましい。
【００１９】
ＥＴＦＥは、ＴＦＥおよびエチレンの他に、他の単量体１に基づく繰返し単位を含んでいてもよい。他の単量体１としては、下記単量体が挙げられる。
フルオロエチレン類（ＴＦＥを除く。）：ＣＦ２＝ＣＦＣｌ、ＣＦ２＝ＣＨ２等、
フルオロプロピレン類：ＣＦ２＝ＣＦＣＦ３、ＣＦ２＝ＣＨＣＦ３等、
炭素数が４〜１２のフルオロアルキル基を有する（パーフルオロアルキル）エチレン類：ＣＦ３ＣＦ２ＣＦ２ＣＦ２ＣＨ＝ＣＨ２、ＣＦ３ＣＦ２ＣＦ２ＣＦ２ＣＦ＝ＣＨ２等、
パーフルオロビニルエーテル類：Ｒｆ（ＯＣＦＸＣＦ２）ｍＯＣＦ＝ＣＦ２（ただし、Ｒｆは、炭素数１〜６のパーフルオロアルキル基、Ｘは、フッ素原子またはトリフルオロメチル基、ｍは、０〜５の整数を表す。）等、
容易にカルボン酸基またはスルホン酸基に変換可能な基を有するパーフルオロビニルエーテル類：ＣＨ３ＯＣ（＝Ｏ）ＣＦ２ＣＦ２ＣＦ２ＯＣＦ＝ＣＦ２、ＦＳＯ２ＣＦ２ＣＦ２ＯＣＦ（ＣＦ３）ＣＦ２ＯＣＦ＝ＣＦ２等、
オレフィン類（エチレンを除く。）：Ｃ３オレフィン（プロピレン等。）、Ｃ４オレフィン（ブチレン、イソブチレン等。）等。
【００２０】
他の単量体１は、１種を単独で用いてもよく、２種以上を組み合わせて用いてもよい。
他の単量体１に基づく繰返し単位の割合は、ＥＴＦＥのすべての繰返し単位（１００質量％）のうち、３０モル％以下が好ましく、０．１〜１５モル％が好ましく、０．２〜１０モル％がさらに好ましい。
【００２１】
ＦＥＰにおける、ＴＦＥに基づく繰返し単位／ヘキサフルオロプロピレンに基づく繰返し単位のモル比は、９８／２〜５０／５０が好ましく、９５／１５〜６０／４０が好ましく、９０／１０〜７５／２５がさらに好ましい。
【００２２】
ＦＥＰは、ＴＦＥおよびヘキサフルオロプロピレンの他に、他の単量体２に基づく繰返し単位を含んでいてもよい。他の単量体２としては、下記単量体が挙げられる。
フルオロエチレン類（ＴＦＥを除く。）：ＣＦ２＝ＣＦＣｌ、ＣＦ２＝ＣＨ２等、
フルオロプロピレン類（ヘキサフルオロプロピレンを除く。）：ＣＦ２＝ＣＨＣＦ３等、
炭素数が４〜１２のフルオロアルキル基を有する（パーフルオロアルキル）エチレン類：ＣＦ３ＣＦ２ＣＦ２ＣＦ２ＣＨ＝ＣＨ２、ＣＦ３ＣＦ２ＣＦ２ＣＦ２ＣＦ＝ＣＨ２等、
パーフルオロビニルエーテル類：Ｒｆ（ＯＣＦＸＣＦ２）ｍＯＣＦ＝ＣＦ２（ただし、Ｒｆは、炭素数１〜６のパーフルオロアルキル基、Ｘは、フッ素原子またはトリフルオロメチル基、ｍは、０〜５の整数を表す。）等、
容易にカルボン酸基またはスルホン酸基に変換可能な基を有するパーフルオロビニルエーテル類：ＣＨ３ＯＣ（＝Ｏ）ＣＦ２ＣＦ２ＣＦ２ＯＣＦ＝ＣＦ２、ＦＳＯ２ＣＦ２ＣＦ２ＯＣＦ（ＣＦ３）ＣＦ２ＯＣＦ＝ＣＦ２等、
オレフィン類（エチレンを除く。）：Ｃ３オレフィン（プロピレン等。）、Ｃ４オレフィン（ブチレン、イソブチレン等。）等。
【００２３】
他の単量体２は、１種を単独で用いてもよく、２種以上を組み合わせて用いてもよい。
他の単量体２に基づく繰返し単位の割合は、ＦＥＰのすべての繰返し単位（１００モル％）のうち、３０モル％以下が好ましく、０．１〜１５モル％が好ましく、０．２〜１０モル％がさらに好ましい。
【００２４】
ＰＦＡにおける、パーフルオロ（アルキルビニルエーテル）に基づく繰返し単位のパーフルオロアルキル基の炭素数は、１〜１８が好ましい。
ＰＦＡにおける、ＴＦＥに基づく繰返し単位／パーフルオロ（アルキルビニルエーテル）に基づく繰返し単位のモル比は、９０／１０〜９９．８／０．２（モル比）が好ましく、９３／７〜９９．５／０．５（モル比）が好ましく、９５／５〜９９／１がさらに好ましい。
【００２５】
ＰＦＡは、ＴＦＥおよびパーフルオロ（アルキルビニルエーテル）の他に、他の単量体３に基づく繰返し単位を含んでいてもよい。他の単量体３としては、上述の単量体１（ただし、ＴＦＥおよびパーフルオロ（アルキルビニルエーテル）を除く。）が挙げられる。
【００２６】
他の単量体３は、１種を単独で用いてもよく、２種以上を組み合わせて用いてもよい。
他の単量体３に基づく繰返し単位の割合は、ＰＦＡのすべての繰返し単位（１００モル％）のうち、３０モル％以下が好ましく、０．１〜１５モル％が好ましく、０．２〜１０モル％がさらに好ましい。
【００２７】
フッ素樹脂のメルトインデックス値（以下、ＭＩと記す。）は、０．５〜４５が好ましく、１０〜４０がより好ましい。ＭＩは、溶融成形性の尺度であり、大きいと分子量は小さく、小さいと分子量は大きくなる。ＭＩが小さすぎると、無機微粒子を混合する際に負荷が大きく加工性に劣る。この範囲にあると、フッ素樹脂は、溶融成形性に優れ、無機微粒子との混合性に優れる。
【００２８】
フッ素樹脂の割合は、組成物（１００質量％）のうち、２０〜５０質量％であり、２５〜４５質量％が好ましく、３０〜４０質量％がより好ましい。フッ素樹脂が２０質量％以上であれば、溶融成形性が良好となり、また、充分な機械的強度を有する多孔質体が得られる。フッ素樹脂が５０質量％以下であれば、空孔率が高く、連通した微細孔を有する多孔質体が得られる。
【００２９】
無機微粒子としては、溶融成形の際に、組成物中にて実質的に安定で、凝集を起さず、均一に分散するものが好ましい。該無機微粒子は、工程（ｃ）において、フッ素樹脂と分散した無機微粒子との界面に剥離を生じさせて連通した微細孔を形成するとともに、工程（ｂ）および工程（ｄ）において、無機微粒子の抽出によって微細孔を形成することで空孔率の増加に寄与する。
【００３０】
無機微粒子としては、公知の無機微粒子が挙げられ、具体的には、無水シリカ、タルク、クレー、カオリン、マイカ、ゼオライト、塩化ナトリウム、酸化チタン、炭酸カルシウム、炭酸バリウム、炭酸マグネシウム、硫酸カルシウム、硫酸バリウム、硫酸マグネシウム、酸化亜鉛、酸化カルシウム、酸化マグネシウム、水酸化アルミニウム、水酸化マグネシウム、リン酸カルシウム等が挙げられ、凝集しにくく分散しやすいという点から、無水シリカが好ましい。
【００３１】
無機微粒子の平均粒子径は、好適な微細孔を形成する点から、０．０４〜２０μｍが好ましく、０．１〜１５μｍがより好ましく、０．２〜１０μｍがさらに好ましい。無機微粒子の平均粒子径が０．０４μｍ以上であれば、体積あたりの表面積が小さくなり、また加工時の負荷が小さくなるため、高濃度で添加できる。また、無機微粒子の平均粒子径が２０μｍ以下であれば、好適な微細孔を形成できる。
無機微粒子の平均粒子径は、一次粒子の平均粒子径とする。
【００３２】
無機微粒子の割合は、組成物（１００質量％）のうち、５０〜８０質量％であり、５５〜７５質量％が好ましく、６０〜７０質量％がより好ましい。無機微粒子が５０質量％以上であれば、連通した微細孔を有する多孔質体が得られる。無機微粒子が８０質量％以下であれば、溶融成形性が良好となる。
【００３３】
組成物は、フッ素樹脂および無機微粒子を混合することによって調製される。
調製方法としては、フッ素樹脂および無機微粒子を粉体混合機に投入して混合した後、一軸または二軸押出機を用いて混練し、ペレット化する方法が好ましい。
粉体混合機としては、Ｖ型混合機、二重円錐混合機、リボン型混合機、短軸ロータ型混合機、タービン型混合機、ヘンシェルミキサ、ハイスピードミキサ、スーパーミキサ、タンブラーミキサ等が挙げられる。
【００３４】
溶融成形法としては、たとえば、下記方法が挙げられる。
（ｉ）成形体が中空糸またはチューブの場合：前記ペレットを溶融混練装置により溶融混練し、中空のダイスから押し出す方法。
（ii）成形体がフィルムの場合：前記ペレットを溶融混練装置により溶融混練し、フラットダイまたはＴダイが装着された押出成形機から押し出す方法。
【００３５】
溶融混練装置としては、押出機、バンバリーミキサ、２本ロール、ニーダ等が挙げられる。溶融混練温度は、フッ素樹脂の融点以上、好ましくは融点＋２０℃以上の温度で、かつフッ素樹脂の分解温度未満の温度が好ましい。
【００３６】
工程（ｂ）：
工程（ｂ）は、工程（ａ）で得られた成形体を、無機微粒子を溶解しうる物質に浸漬等により接触させる工程である。
工程（ｃ）の前に、工程（ｂ）を経ることにより、成形体は、柔軟性が著しく向上し、脆性が緩和されるので、工程（ｃ）における延伸が可能になる。工程（ｂ）では、無機微粒子の一部が抽出され、主に成形体の表面に微細孔が形成される。
【００３７】
接触方法としては、回分法、向流多段法等の公知の方法が挙げられる。
接触時間は、１５分〜１０時間が好ましく、３０分〜６時間がより好ましく、１時間〜４時間が最も好ましい。
【００３８】
無機微粒子を溶解しうる物質は、無機微粒子を溶解し、フッ素樹脂を溶解しないものであればよい。無機微粒子を溶解しうる物質としては、下記のものが挙げられる。
無機微粒子が酸に可溶な場合：塩酸、硫酸等。
無機微粒子がアルカリに可溶な場合：水酸化ナトリウム、水酸化カリウム等のアルカリ水溶液。
無機微粒子が水に可溶な場合：水。
【００３９】
工程（ｃ）：
工程（ｃ）は、成形体を一軸および／または二軸方向に延伸して、連通した微細孔を形成し、多孔質体を得る工程である。
【００４０】
延伸方法としては、たとえば、下記方法が挙げられる。
（ｉ）二対のロール等の回転速度比の違いにより縦方向に一軸延伸する方法。
（ii）一軸延伸した後、引き続き公知の拡幅延伸機等により横方向に逐次延伸する方法。
（iii）縦および横方向に同時に二軸延伸する方法。
【００４１】
一軸方向（縦方向）のみに延伸する場合、延伸倍率は、１．５〜５倍が好ましく、２〜４倍がより好ましい。
二軸方向に延伸する場合、一軸方向（縦方向）の延伸倍率は、１．１倍以上が好ましく、１．５倍以上がより好ましく、２〜４倍がさらに好ましく、二軸方向（横方向、中空糸場合は円周方向）の延伸倍率は、１．２倍以上が好ましく、１．３倍以上がより好ましく、２〜５倍がさらに好ましい。
【００４２】
延伸温度は、常温以上フッ素樹脂の融点以下が好ましく、フッ素樹脂の融点より１０〜１００℃低い温度がより好ましい。
延伸された成形体を、さらに緊張下に熱処理した後、室温まで冷却することが好ましい。熱処理としては、延伸温度以上、フッ素樹脂の融点以下の温度で熱固定する処理が挙げられる。
【００４３】
工程（ｄ）：
工程（ｂ）では、全ての無機微粒子が抽出されるわけではなく、成形体の表層部の無機微粒子が抽出される。よって、必要に応じて、工程（ｃ）の後、再度、無機微粒子の抽出を行ってもよい。
工程（ｄ）は、工程（ｂ）と同様に行えばよい。
【００４４】
本発明の製造方法で得られるフッ素樹脂製多孔質体の形状としては、フィルム（平膜）、中空糸（中空糸膜）、チューブ等が挙げられる。
本発明の製造方法で得られるフッ素樹脂製多孔質体の空孔率は、５０〜８５％が好ましく、６０〜７５％がより好ましい。
本発明の製造方法で得られるフッ素樹脂製多孔質体における微細孔の平均孔径は、０．０５〜２．０μｍが好ましく、０．１〜１．５μｍがより好ましい。
本発明の製造方法で得られるフッ素樹脂製多孔質体における微細孔の孔径分布は、すべての微細孔の孔径が０．０１〜５．０μｍの範囲内であることが好ましく、０．０２〜３．０μｍの範囲内であることがより好ましい。
【００４５】
以上説明した本発明のフッ素樹脂製多孔質体の製造方法にあっては、工程（ｃ）において成形体を延伸する前に、工程（ｂ）において成形体から無機微粒子の一部を抽出しているため、従来のように、延伸の前に、フィルムを延伸性のアシストフィルムでサンドウィッチしたり、中空糸をあらかじめ熱処理し、弾性回復率を特定の範囲に調整したりといった煩雑な操作を行う必要がない。そのため、フッ素樹脂製多孔質体を容易に製造できる。
また、フッ素樹脂として、フッ化ビニリデン系樹脂を除く溶融成形性フッ素樹脂を用いているため、耐薬品性に優れる。
また、工程（ｃ）において成形体を延伸しているため、機械的強度が高い。
【実施例】
【００４６】
以下、実施例により本発明を具体的に説明する。
例１〜５は実施例であり、例６〜９は比較例である。
【００４７】
（ＭＩ）
フッ素樹脂のＭＩは、ＡＳＴＭ  Ｄ３１５９−９８に準拠し、メルトインデクサー（タカラ工業社製）を用いて、２９７℃で測定した。
【００４８】
（平均粒子径）
無機微粒子の平均粒子径は、レーザー回析式粒度分布計を用いて測定した。
【００４９】
（空孔率）
多孔質体の空孔率は、多孔体を完全に濡らすことのできる液体で濡らし、濡れた状態での質量と、液体を乾燥させた乾燥質量から比重を用いて計算した。
【００５０】
（平均孔径、孔径分布）
多孔質体における微細孔の平均孔径、孔径分布は、ＡＳＴＭ  Ｆ３１６−８６、ＪＩＳ  Ｋ３８３２に準拠した細孔径分布測定器（ＰＭＩ社製、パームポロメータ）を用いて測定した。
【００５１】
（機械的強度）
多孔質体の引張強度は、ＡＳＴＭ  Ｄ６３８に準拠し、チャック間２５ｍｍ、速度５０ｍｍ／分で引っ張ったときの破断強さを、引っ張り前の見かけの断面積で除した値とした。
【００５２】
〔例１〕
工程（ａ）：
ＥＴＦＥ（旭硝子社製、フルオンＬＭ７４０Ａ、ＭＩ：３７ｇ／１０分）の１３．０ｇ（３０質量％）および無水シリカ（アドマテックス社製、アドマファインＳＯＣ３、一次粒子の平均粒子径：９００ｎｍ）の３０．４ｇ（７０質量％）を、ラボプラスミルを用い、３００℃で１０分間溶融混練し、ついで、中空糸状キャピラリーを備えたキャピラリーフローテスター（東洋精機製作所社製）を用いて成形し、中空糸（内径：２ｍｍ、外径：３ｍｍ）を得た。
【００５３】
工程（ｂ）：
得られた中空糸を、９０℃の１５質量％の水酸化カリウム水溶液に２時間浸漬して無水シリカの一部を抽出した。
【００５４】
工程（ｃ）：
恒温槽付きテンシロン（オリエンテック社製）を用い、中空糸を１１５℃で１０分間予熱した後、５００ｍｍ／分で長さ方向に引張り、２．５倍の延伸を行い、多孔質中空糸（内径：１．３ｍｍ、外径：１．７ｍｍ）を得た。
多孔質中空糸の空孔率、多孔質中空糸の微細孔の平均孔径、孔径分布、多孔質中空糸の強度を測定した。結果を表１に示す。
【００５５】
〔例２〕
工程（ａ）：
ＥＴＦＥ（旭硝子社製、フルオンＬＭ７４０Ａ）の１２．８ｇ（３０質量％）および微粉塩（赤穂化成社製、オシオミクロンＴ０、平均粒子径：１０μｍ）の２９．９ｇ（７０質量％）を用いた以外は、例１と同様にして中空糸を得た。
【００５６】
工程（ｂ）：
得られた中空糸を、９０℃のお湯に２時間浸漬して微粉塩の一部を抽出した。
【００５７】
工程（ｃ）
例１と同様にして延伸を行い、多孔質中空糸を得た。
多孔質中空糸の空孔率、多孔質中空糸の微細孔の平均孔径、孔径分布、多孔質中空糸の強度を測定した。結果を表１に示す。
【００５８】
〔例３〕
工程（ａ）：
ＥＴＦＥ（旭硝子社製、フルオンＬＭ７４０Ａ）の１２．９ｇ（３０質量％）、微粉塩（赤穂化成社製、オシオミクロンＴ０）の２５．７ｇ（６０質量％）および無水シリカ（日本アエロジル社製、ＡＥＲＯＳＩＬ  ＯＸ５０、１次粒子の平均粒子径：４０ｎｍ）の４．３ｇ（１０質量％）を用いた以外は、例１と同様にして中空糸を得た。
【００５９】
工程（ｂ）：
得られた中空糸を、９０℃の１５質量％の水酸化カリウム水溶液に２時間浸漬して無水シリカと塩の一部を抽出した。
【００６０】
工程（ｃ）
例１と同様にして延伸を行い、多孔質中空糸を得た。
多孔質中空糸の空孔率、多孔質中空糸の微細孔の平均孔径、孔径分布、多孔質中空糸の強度を測定した。結果を表１に示す。
【００６１】
〔例４〕
工程（ａ）：
ＥＴＦＥ（旭硝子社製、フルオンＬＭ７４０Ａ）の９．７ｇ（２０質量％）および無水シリカ（アドマテックス社製、アドマファインＳＯＣ５、一次粒子の平均粒子径：１．６μｍ）の３８．９ｇ（８０質量％）を用いた以外は、例１と同様にして中空糸を得た。
【００６２】
工程（ｂ）：
例１と同様にして無水シリカの一部を抽出した。
【００６３】
工程（ｃ）
例１と同様にして延伸を行い、多孔質中空糸を得た。
多孔質中空糸の空孔率、多孔質中空糸の微細孔の平均孔径、孔径分布、多孔質中空糸の強度を測定した。結果を表１に示す。
【００６４】
〔例５〕
工程（ａ）：
ＥＴＦＥ（旭硝子社製、フルオンＬＭ７４０Ａ）の２０．７ｇ（５０質量％）および無水シリカ（アドマテックス社製、アドマファインＳＯＣ３、一次粒子の平均粒子径：８００ｎｍ）の２０．７ｇ（５０質量％）を用いた以外は、例１と同様にして中空糸を得た。
【００６５】
工程（ｂ）：
例１と同様にして無水シリカの一部を抽出した。
【００６６】
工程（ｃ）
例１と同様にして延伸を行い、多孔質中空糸を得た。
多孔質中空糸の空孔率、多孔質中空糸の微細孔の平均孔径、孔径分布、多孔質中空糸の強度を測定した。結果を表１に示す。
【００６７】
〔例６〕
工程（ａ）：
ＥＴＦＥ（旭硝子社製、フルオンＬＭ７４０Ａ）の２８．０ｇ（７０質量％）、無水シリカ（日本アエロジル社製、ＡＥＲＯＳＩＬ  ＯＸ５０）の１２．０ｇ（３０質量％）を用いた以外は、例１と同様にして中空糸を得た。
【００６８】
工程（ｂ）：
例１と同様にして無水シリカの一部を抽出した。
工程（ｃ）
例１と同様にして延伸を行ったが、連通した微細孔を有する多孔質中空糸は得られなかった。結果を表２に示す。
【００６９】
〔例７〕
工程（ａ）：
ＥＴＦＥ（旭硝子社製、フルオンＬＭ７４０Ａ）の６．７ｇ（１５質量％）および無水シリカ（アドマテックス社製、アドマファインＳＯＣ１）の３８．１ｇ（８５質量％）を用いた以外は、例１と同様にして混練を行ったが、粉状となり成形できなかった。結果を表２に示す。
【００７０】
〔例８〕
工程（ａ）：
例１と同様にして中空糸を得た。
工程（ｂ）：
得られた中空糸を、９０℃の１５質量％の水酸化カリウム水溶液に２時間浸漬して無水シリカの一部を抽出した。延伸工程がないため、中空糸には、連通した微細孔が形成されなかった。結果を表２に示す。
【００７１】
〔例９〕
工程（ａ）：
例１と同様にして中空糸を得た。
工程（ｃ）
例１と同様にして延伸を試みたが、中空糸が脆く、延伸できなかった。結果を表２に示す。
【００７２】
【表１】
2009108232.tif 000002
【００７３】
【表２】
2009108232.tif 000003
【産業上の利用可能性】
【００７４】
本発明の製造方法で得られるフッ素樹脂製多孔質体は、臨床医学分野（血液成分分析、血清、注射薬の除菌等。）、半導体産業分野（半導体装置の洗浄水、洗浄薬品中の微粒子除去等。）、公衆衛生分野（大気汚染検査等。）等の分野で用いるフィルタとして有用である。また、耐薬品性およびろ過性能に優れ、機械的強度も高いため、水処理用途（飲料水、浄水、下水処理、し尿処理、膜分離活性汚泥処理、排水処理、廃液処理）に用いる水処理用膜、分離用中空糸、水処理用中空糸等として有用である。